"ナフチルスルホニルアミノアントラノイルアントラニル酸のエステルを含む、蛍光組成物。式A:の構造式を有する、請求項1に記載の蛍光組成物。R1が、アルキルまたはイソ-アルキルである、請求項2に記載の蛍光組成物。蛍光組成物を作製する方法であって、2-ナフタレンスルホンアミドをアルコールおよび触媒と組み合わせて反応混合物を形成する工程、前記反応混合物を加熱して中間組成物を形成する工程、および前記中間組成物に酸を添加して蛍光組成物を作製する工程、を含む、方法。前記触媒が、NaOHまたはMeORである、請求項4に記載の蛍光組成物を作製する方法。前記触媒が、前記アルコールのアルコラートである、請求項4に記載の蛍光組成物を作製する方法。蛍光組成物を反応混合物から単離する工程をさらに含む、請求項4に記載の蛍光組成物を作製する方法。蛍光組成物を含む印刷インクであって、ここで、前記蛍光組成物は、ナフチルスルホニルアミノアントラノイルアントラニル酸のエステルである、印刷インク。前記蛍光組成物が、式A:の構造式を有する、請求項8に記載の印刷インク。前記印刷インクが、シルクスクリーン印刷、グラビア印刷、オフセット印刷、およびインクジェット印刷から成る群より選択される印刷法での使用に適合されている、請求項8に記載の印刷インク。本明細書で述べる蛍光組成物は、長波長UV励起下にて蛍光性であり、青緑色発光を有する有機化合物である。例えば、この蛍光組成物は、約365nmの波長を含むがこれに限定されない長波長を有するUV光の適切ないかなる送出によっても励起することができる。この蛍光組成物は、ナフチルスルホニルアミノアントラノイルアントラニル酸のエステルを含み、これは、N-[2-4-オキソ-4H-3,1-ベンゾオキサジン-2-イルフェニル]-と書き記すこともできる。この蛍光組成物は、以下の式Aに従う一般構造式を有し得る:上記の式Aに表されるR1は、アルキルまたはイソ-アルキルであってよく、例えば、メチル、エチル、n-プロピル、またはイソプロピルを含む。ドローダウンでの発光範囲の説明として、図1は、R1がそれぞれメチル、エチル、n-プロピル、およびイソプロピルである場合の蛍光スペクトルを示す。1つの例において、蛍光組成物は、2-ナフタレンスルホンアミドを塩基性化合物と反応させてエステルを形成することによって作製することができる。そのような反応を行う1つの方法は、2-ナフタレンスルホンアミドを、一般式ROHのアルコールおよび触媒と組み合わせて反応混合物を形成すること、ならびにこの反応混合物を次に加熱して中間組成物を形成することを含んでよい。触媒は、例えば、NaOHまたはMeORであってよく、これらは適切ないかなる量で用いてもよく、例えば、反応混合物の約5重量まで、または反応混合物の約5重量超を含む。触媒が式MeORを有する場合、それは、反応混合物に用いられたアルコールに対応するアルコラートであることが好ましく、従って、アルコールのRと触媒のRは同一となる。中間組成物の形成後、続いて、例えば塩化水素HClなどの酸によって触媒を中和し、所望される蛍光エステルを作製することができる。作製された蛍光エステルは、結晶または粉末形態などの固体の形態であってよく、ここで、いくつかの印刷インク用途での使用に対しては、粉末が好ましい。次に、蛍光エステルを、残った反応混合物から単離し、洗浄し、乾燥して、最終蛍光組成物を得ることができる。本発明の蛍光組成物は、蛍光顔料または染料組成物に用いることができ、蛍光タガントfluorescenttaggantとしてインクに組み込むことができる。蛍光組成物を組み込むことができるインクとしては、適切ないかなるインクも挙げられ、例えば、種々のタイプの印刷インクを含む。印刷インクは、シルクスクリーン印刷、グラビア印刷、オフセット印刷、およびインクジェット印刷を含むがこれらに限定されない印刷法での使用に適合することができる。いくつかの場合では、本明細書で開示されるインクは、透明または透光性であってよい。本明細書で開示されるインクはまた、着色されていてもよい。実施例1:2-[2-ナフタレン-2-スルホニルアミノ-ベンゾイルアミノ]-安息香酸エチルエステル1Lの三口フラスコに、67.7g0.158molのN-[2-4-オキソ-4H-3,1-ベンゾオキサジン-2-イルフェニル]-2-ナフタレンスルホンアミドおよび200gのエタノールを投入した。攪拌しながら、0.33gの水酸化ナトリウム0.0083mol、用いた原料物質の5.2に相当を添加した。15分後、反応混合物を5時間還流まで加熱した。反応の完了は、薄層クロマトグラフィでモニタリングした。5時間後、中間混合物を20°Cまで冷却し、20分以内に4.5gの10塩酸溶液0.012molを滴下した。析出物は、非常に小さい白色結晶から成っており、これを室温で1時間攪拌し、次に吸引ろ過し、まず150mLのエタノールで、続いて300mLの水で洗浄し、循環エアーオーブン中85°Cにて乾燥した。生成物の収量は73.1g97重量であり、融点は約142°C~144°Cであった。366nmのUV光による励起下にて、この生成物は、最大ピーク493nmの青緑色蛍光を発した。前述の内容から、説明の目的で具体例を本明細書に記載したが、本開示の趣旨または範囲から逸脱することなく、様々な変更を行うことができることは理解されるであろう。従って、前述の詳細な記述が、限定ではなく説明として見なされること、および、請求される主題を特に指摘して明確に請求することを意図しているのが、すべての均等物を含む以下の特許請求の範囲であることが理解されること、を意図している。"